(57)【要約】  本発明は、ダマシン銅配線等における無電解銅めっきでシード層を形成した際の、成膜均一性、および密着性を、タングステンやモリブデン等の単体の金属上に無電解銅めっきを行った場合と比較して向上させ、さらに、銅シード層の成膜に先立つバリア層と触媒金属層との二つの層形成の煩雑さを解消して、超微細配線の形成が可能な、薄くかつ均一な膜厚でシード層を成膜しためっき物を提供することを目的とする。  基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなる銅拡散防止用バリア合金薄膜が形成され、該銅拡散防止用バリア合金薄膜が、前記金属Ａを１５原子％以上、３５原子％以下とする組成であり、その上にｐＨ１０以上の無電解銅めっき液を用いた無電解めっきにより銅薄膜が形成されたことを特徴とするめっき物。【特許請求の範囲】
【請求項１】
基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなる銅拡散防止用バリア合金薄膜が形成され、該銅拡散防止用バリア合金薄膜が、前記金属Ａを１５原子％以上、３５原子％以下とする組成であり、その上にｐＨ１０以上の無電解銅めっき液を用いた無電解めっきにより銅薄膜が形成されたことを特徴とするめっき物。
【請求項２】
前記金属Ｂが、タングステンまたはモリブデンであり、前記金属Ａが、ニッケル、コバルト、スズから選ばれる少なくとも１種の金属であることを特徴とする請求項１記載のめっき物。
【請求項３】
前記無電解めっきにより形成された銅薄膜が膜厚１０ｎｍ以下で、抵抗率１０μΩ・ｃｍ以下であることを特徴とする請求項１又は２記載のめっき物。
【発明の詳細な説明】
【技術分野】
【０００１】
本発明は、無電解めっきにより銅薄膜を形成しためっき物に関する。
特にＵＬＳＩ超微細銅配線（ダマシン銅配線）を形成する際のシード層として、無電解めっきにより銅薄膜を形成しためっき物に関する。
【背景技術】
【０００２】
ＵＬＳＩ微細銅配線（ダマシン銅配線）の銅の成膜方法として、無電解銅めっき法は現行のスパッタリング法、電気銅めっき法に替わるものとして期待されている。
従来、半導体ウェハーのような鏡面上に無電解銅めっきを行った場合、析出しためっき膜に十分な密着性を得るのは困難であった。また、めっきの反応性が低く、基板全面に均一なめっきを行うことも困難であった。従来は、例えば、窒化タンタルなどのバリアメタル層上に無電解めっき法で銅シード層を形成する場合、めっきを均一に形成することが難しく密着力が十分でないという問題があった。また、バリアメタル層として、タングステンやモリブデンなどの金属単体上に無電解めっき法で銅シード層を形成する場合も、めっきを均一に形成することが難しく密着力が十分でないという問題があった。従って、窒化タンタルなどのバリアメタル層上に無電解めっき法で銅シード層を均一に形成するためには、めっき前に触媒付与工程が必要であった。【０００３】
本発明者らは、既に、無電解銅めっき液に添加剤として重量平均分子量（Ｍｗ）の小さい水溶性窒素含有ポリマーを加え、一方被めっき物の基板にはめっき液浸漬前に触媒金属を付着させるか、あるいは触媒金属を予め最表面に成膜した後、めっき液に浸漬させて該触媒金属上に窒素原子を介してポリマーを吸着させることにより、めっきの析出速度が抑制され、かつ結晶が非常に微細化して膜厚１５ｎｍ以下の均一な薄膜がウェハーのような鏡面上に形成可能となることを見出した（特許文献１）。また、本発明者らは、前記発明の実施例において、触媒金属を予め最表面に成膜した後、めっき液に浸漬させて該触媒金属上に窒素原子を介してポリマーを吸着させることにより、めっきの析出速度が抑制され、かつ結晶が非常に微細化して膜厚６ｎｍ以下の均一な薄膜がウェハーのような鏡面上に形成可能となることを示した。【０００４】
このような方法、すなわちダマシン銅配線形成において、触媒金属を成膜した後に無電解めっきにより銅シード層を設ける場合は、銅拡散防止のためのバリア層が触媒金属層とは別に予め形成されていることが必要であり、従って、銅シード層を成膜する前にバリア層と触媒金属層の二層もの層を形成することになるため、膜厚を厚くできない超微細配線では実工程への適用が困難であるという問題が判明した。
【先行技術文献】
【特許文献】
【０００５】
【特許文献１】特開２００８−２２３１００号公報
【発明の概要】
【発明が解決しようとする課題】
【０００６】
本発明は、無電解銅めっきでシード層を形成した際の成膜均一性、および密着性を、前述のタングステンやモリブデン等の単体の金属上に無電解銅めっきを行った場合と比較して向上させ、さらに、銅シード層の成膜に先立つ前記二つの層形成の煩雑さを解消して、超微細配線の形成が可能な、薄くかつ均一な膜厚でシード層を成膜しためっき物を提供することを目的とする。
【課題を解決するための手段】
【０００７】
本発明者らは鋭意検討した結果、無電解銅めっき液に含まれる銅イオンと置換めっきが可能でかつ銅に対してバリア性をもつ金属Ｂと、ｐＨ１０以上の無電解銅めっき液中でのイオン化傾向が金属Ｂより小さな金属Ａからなる合金薄膜とすることにより、この上にｐＨ１０以上の無電解銅めっき液を用いて無電解銅めっきを行った際の成膜均一性、及び密着性が、前述のタングステンやモリブデン等の単体の金属上に無電解銅めっきを行った場合と比較して向上し、さらに銅シード層成膜に先立つ前記二つの層形成の煩雑さを解消できることを見出し本発明に至った。【０００８】
すなわち、本発明は以下のとおりである。
（１）基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなる銅拡散防止用バリア合金薄膜が形成され、該銅拡散防止用バリア合金薄膜が、前記金属Ａを１５原子％以上、３５原子％以下とする組成であり、その上にｐＨ１０以上の無電解銅めっき液を用いた無電解めっきにより銅薄膜が形成されたことを特徴とするめっき物。
（２）前記金属Ｂが、タングステンまたはモリブデンであり、前記金属Ａが、ニッケル、コバルト、スズから選ばれる少なくとも１種の金属であることを特徴とする前記（１）記載のめっき物。
（３）前記無電解めっきにより形成された銅薄膜が膜厚１０ｎｍ以下で、抵抗率１０μΩ・ｃｍ以下であることを特徴とする前記（１）又は（２）記載のめっき物。
【発明の効果】
【０００９】
本発明によれば、基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなり、特定の組成を有する銅拡散防止用バリア合金薄膜を形成し、その上にｐＨ１０以上の無電解銅めっき液を用いた無電解めっきにより銅薄膜を形成することにより、タングステンやモリブデン等の単体の金属上に無電解銅めっきを行った場合と比較して、銅薄膜の成膜均一性、密着性を向上することができる。また、銅拡散防止用バリア合金薄膜とその上の無電解銅めっき層との界面においては実質的に酸素を含まない状態とすることができ、銅薄膜の抵抗を下げることができる。
さらに、前記合金薄膜は、その上に触媒金属層を設けなくても、無電解銅めっきにより成膜均一性、密着性に優れる銅シード層の形成が可能であるので、ダマシン銅配線形成における、バリア層と触媒金属層との二層を形成する煩雑さを解消でき、さらに薄膜化が可能となる。
【発明を実施するための形態】
【００１０】
本発明は、基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなり、特定の組成を有する銅拡散防止用バリア合金薄膜が形成され、その上にｐＨ１０以上の無電解銅めっき液を用いた無電解めっきにより銅薄膜が形成されためっき物に関する。
【００１１】
無電解銅めっき液に含まれる銅イオンと置換めっきが可能でかつ銅に対してバリア性を持つ金属Ｂとしては、タングステンとモリブデンが挙げられ、これらの金属のいずれかを使用するが、中でもタングステンが好ましい。
【００１２】
金属Ｂとしてタングステン、モリブデンを用いる場合、タングステン、モリブデンよりもｐＨ１０以上の無電解銅めっき液中でのイオン化傾向が小さな金属Ａとして、ニッケル、コバルト、スズ、マグネシウム、アルミニウム、亜鉛等が挙げられ、ニッケル、コバルト、スズが好ましく、ニッケル、コバルトがより好ましい。ニッケル、コバルトは比較的高融点で、タングステン、モリブデンと粉末原料での合金化が可能であり、また、ゲート電極材料として有用である。
【００１３】
タングステンやモリブデン等の単体の金属上への無電解銅めっきの場合は、まずタングステンやモリブデンと銅との置換めっきが開始されるが、置換の開始が不均一なため、全面で置換反応が起こる前に、先に置換で析出した銅上で還元反応が進み、還元めっき膜が置換めっきの起こっていない部分も覆ってしまう。置換未反応部分上に還元めっき膜が形成されると間に隙間が残るような形となるため密着性が悪くなると考えられる。前記金属Ａと金属Ｂとの合金薄膜とした場合、その上にｐＨ１０以上の無電解銅めっき液を用いて無電解銅めっきを行うことにより、金属Ｂと銅との置換めっきが起こりやすくなり、更に金属Ａよりも金属Ｂの方がイオン化傾向が高いことにより局部電池腐食が起こり、金属Ｂの溶解が進み、その影響で置換反応が進み置換未反応部分が減少し、密着性及び成膜均一性が向上すると考えられる。
【００１４】
無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａの銅拡散防止用バリア合金薄膜における組成は、金属Ａの組成比は１５原子％以上、３５原子％以下が望ましく、２５原子％以下がより望ましい。金属Ａが１５原子％より少なくなると、前述したように置換未反応部分が多くなり、銅の析出が不均一になり、銅膜の密着性が低下する。また、３５原子％より多くなると、金属Ａが銅膜中へ拡散し、抵抗が上がってしまう。
【００１５】
前記合金薄膜は、薄膜を形成する公知の方法で形成することができるが、前記金属Ａと金属Ｂを含むスパッタリング合金ターゲットを用いて、基材上にスパッタリングで形成することが好ましい。前記組成の合金薄膜は、所望の合金薄膜の組成と略同一組成の金属Ａと金属Ｂを含むスパッタリングターゲットにより形成することができる。
合金薄膜の膜厚は３〜２０ｎｍであることが好ましく、より好ましくは５〜１５ｎｍである。
【００１６】
本発明において合金薄膜を形成する基材としては、半導体ウェハーが好ましく、酸処理、アルカリ処理、界面活性剤処理、超音波洗浄あるいはこれらを組み合わせた処理を実施することで、基材のクリーニング、濡れ性向上を図ることができる。
【００１７】
無電解銅めっきで形成される銅薄膜は、反応初期は主に無電解銅めっき液に含まれる銅イオンと金属Ｂとの置換反応により、無電解銅めっき液に含まれる銅イオンが金属として析出して形成される。
本発明において、反応初期に置換めっきにより、銅薄膜が形成されることにより、前記合金薄膜の表面の酸化物が置換めっきの過程で除かれる。また上記の作用により、前記合金薄膜と銅薄膜との界面の酸素濃度をオージェ電子分光法（ＡＥＳ）にて分析したところ１原子％以下（検出限界以下）とすることができる。界面に酸素が存在する場合には、配線の抵抗が上がったり、バリア機能が落ちる等の悪影響がある。
また、その結果、銅薄膜の厚みを１０ｎｍ以下でかつ抵抗率１０μΩ・ｃｍ以下とすることができる。シード層の膜厚を薄くすることにより、線幅が数十ｎｍレベルのダマシン銅配線への適用が可能となる。
【００１８】
本発明における銅拡散防止用バリア合金薄膜を用いて無電解銅めっきを行う際に用いる無電解銅めっき方法としては、一般的な方法を用いることができる。同様に使用する銅めっき液も一般的なｐＨ１０以上の無電解銅めっき液を用いることができる。
無電解銅めっき液は、通常、銅イオン、銅イオンの錯化剤、還元剤、およびｐＨ調整剤等を含んでいる。
【００１９】
無電解銅めっき液の還元剤としては、ホルマリンの人体や環境への悪影響を考え、グリオキシル酸を用いることが好ましい。
グリオキシル酸の濃度は、めっき液中０．００５〜０．５ｍｏｌ／Ｌが好ましく、０．０１〜０．２ｍｏｌ／Ｌがより好ましい。濃度が０．００５ｍｏｌ／Ｌ未満であるとめっき反応が起こらず、０．５ｍｏｌ／Ｌを超えるとめっき液が不安定になり分解する。
【００２０】
本発明において無電解銅めっき液の銅イオン源としては、一般的に用いられている銅イオン源すべてを用いることができ、例えば、硫酸銅、塩化銅、硝酸銅等が挙げられる。無電解銅めっき液中の銅イオン源の濃度は０．００５〜０．１ｍｏｌ／Ｌが好ましい。また、銅イオンの錯化剤としても、一般的に用いられている錯化剤すべてを用いることができ、例えば、エチレンジアミン四酢酸、酒石酸等が挙げられる。無電解銅めっき液中の錯化剤の濃度は０．０２〜０．５ｍｏｌ／Ｌが好ましい。
その他の添加剤として、めっき液に一般的に用いられている添加剤、例えば２，２’−ビピリジル、ポリエチレングリコール、フェロシアン化カリウム等を用いることができる。
【００２１】
また、本発明における無電解銅めっき液は、ｐＨ１０〜１４で用いることが好ましく、ｐＨ１２〜１３で用いることがより好ましい。ｐＨ調整剤としては、水酸化ナトリウム、水酸化カリウム等一般的に用いられているものを用いることができるが、半導体用途でナトリウム、カリウム等のアルカリ金属を避けたい場合には、水酸化テトラメチルアンモニウムを用いるとよい。
また、本発明における無電解銅めっき液は、浴温４０〜９０℃で使用するのが、浴安定性および銅の析出速度の点から好ましい。
【００２２】
本発明において無電解銅めっき液を用いてめっきを行う場合、被めっき材をめっき浴中に浸漬する。被めっき材は、前記のような合金薄膜を成膜したものである。
本発明の無電解めっきにより作製した銅薄膜の厚さは、３〜１０ｎｍがより好ましい。
【００２３】
本発明の無電解めっきにより作製された銅薄膜は、めっき膜が薄く、膜厚が均一となる。したがってダマシン銅配線用シード層として用いた場合、配線幅が１００ｎｍ以下の微細なビア・トレンチ内にも膜厚の均一な薄膜シード層形成が可能であり、その結果ボイド・シーム等の欠陥の発生しない半導体ウェハーが得られる。
【００２４】
本発明のめっき物は、無電解めっきにより形成された銅薄膜上に、さらに、配線部をめっきにより設けることができる。めっきは、電気めっき又は無電解めっきを用いることができる。
配線部は銅又は銅を主成分とする合金であることが好ましく、銅がより好ましい。電気銅めっき液は、一般にダマシン銅配線埋め込み用に使用されている組成であればよく、特に限定されないが、例えば主成分として硫酸銅及び硫酸、微量成分として塩素、ポリエチレングリコール、二硫化ビス（３−スルホプロピル）二ナトリウム、ヤヌスグリーンなどを含んだ液を用いることができる。また、埋め込みに使用する無電解銅めっき液としては、例えば国際公開第２００５／０３８０８６号パンフレットに記載の銅配線埋め込み用めっき液を用いることができる。
【００２５】
本発明のめっき物は、基材上に形成した前記特定の合金薄膜を有し、その上に無電解めっきにより形成したシード層として作用する銅薄膜を有する。前記特定の合金薄膜とすることにより既に述べているように、その上に無電解銅めっきにより成膜均一性、密着性の良い銅シード層を設けることができるので、無電解めっきが可能でバリア機能を有する単一の層とすることができ、触媒金属層と通常膜厚が数十ｎｍとなるバリア層との二層の形成を要しない。このように本発明のめっき物においては、特定の合金薄膜とすることにより無電解めっきが可能でバリア機能を有する単一の層とすることができ、該シード層として作用する銅薄膜の膜厚を１０ｎｍ以下とすることができるので、この銅薄膜上に常法により配線部となる金属めっきをすることにより、線幅が数十ｎｍレベルのダマシン銅配線への適用が可能な半導体素子とすることができる。加えて、前記シード層として作用する銅薄膜の抵抗率が１０μΩ・ｃｍ以下とすることができ、その後の電気めっき初期の均一成膜が容易となる。
【実施例】
【００２６】
次に本発明を実施例によって説明するが、本発明はこれらの実施例によって限定されるものではない。
実施例１
半導体基板上に、無電解銅めっき液に含まれる銅イオンと置換めっきが可能でかつ銅に対してバリア性を持つ金属Ｂとしてタングステン、ｐＨ１０以上の無電解銅めっき液中でのイオン化傾向が金属Ｂより小さな金属Ａとしてニッケルからなるスパッタリング合金ターゲットを用いて膜厚１０ｎｍの合金薄膜を作製し、その合金膜上に無電解めっき法により銅めっき薄膜を形成した。前記スパッタリング合金ターゲットを用いて形成されたこの合金薄膜の組成、および無電解めっきにより形成された銅めっき薄膜の膜厚を表１に示す。
尚、無電解めっきによる銅膜の形成は、以下の組成のめっき液を用いて、ｐＨ１２．５（調整剤：水酸化カリウム）、５０℃×３０〜４０秒の条件で実施した。
めっき液組成
硫酸銅                                  ０．０２ｍｏｌ／Ｌ
エチレンジアミン四酢酸塩                ０．２１ｍｏｌ／Ｌ
グリオキシル酸                          ０．０３ｍｏｌ／Ｌ
２、２’−ビピリジル                          ２０ｍｇ／Ｌ【００２７】
得られた銅めっき薄膜の膜厚、穴径１０ｎｍ以上の孔の有無、抵抗率、合金薄膜中への銅の拡散の有無、銅めっき薄膜と合金薄膜の界面の酸化状態（酸素量）、銅めっき薄膜の密着性について評価した。膜厚は断面ＴＥＭ観察により確認した。孔の有無は、表面ＳＥＭ観察により確認した。抵抗率は、４端針法によるシート抵抗測定、および断面ＴＥＭ観察による膜厚測定結果より算出した。銅の拡散の有無および界面の酸化状態は、ＡＥＳデプスプロファイル測定により判定した。銅めっき薄膜の密着性は、セロハンテープ（ＣＴ２４、ニチバン製）を使用したテープ剥離試験を実施し、指の腹でめっき面に密着させた後、テープを剥がして膜の剥離の有無を確認した。評価は、○：めっき膜の剥離無、×：めっき膜の剥離有とした。結果を表１にまとめた。【００２８】
また、線幅９０ｎｍ、アスペクト比４のトレンチパターン付き半導体基板に対し、前記のスパッタ合金薄膜、及び無電解銅めっき薄膜を成膜後、それをシード層として電気銅めっきで配線の埋め込みを行った。
なお、電気めっきによる配線の埋め込みは、以下の組成のめっき液を用いて２５℃×６０秒、電流密度１Ａ／ｄｍ2で実施した。
硫酸銅    ０．２５ｍｏｌ／Ｌ
硫酸        １．８ｍｏｌ／Ｌ
塩酸        １０ｍｍｏｌ／Ｌ
微量添加剤（ポリエチレングリコール、二硫化ビス（３−スルホプロピル）二ナトリウム、ヤヌスグリーン）
得られた銅めっき膜の断面ＴＥＭ観察により、線幅９０ｎｍトレンチ部の埋め込み性を評価した。ボイド・シームの有無を判定し、○：ボイド・シーム無、×：ボイド・シーム有とした。
結果を表１に示す。【００２９】
実施例２〜３、比較例１〜３
実施例１における合金薄膜の組成を表１記載のように変えた以外は実施例１と同様にして合金薄膜を作製し、無電解めっきを行い、評価した。
結果を表１に示す。【００３０】
【表１】
2010016358.tif 000002
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなる銅拡散防止用バリア合金薄膜が形成され、該銅拡散防止用バリア合金薄膜が、前記金属Ａを１５原子％以上、３５原子％以下とする組成であり、その上にｐＨ１０以上の無電解銅めっき液を用いた無電解めっきにより銅薄膜が形成されたことを特徴とするめっき物。
【請求項２】
前記金属Ｂが、タングステンまたはモリブデンであり、前記金属Ａが、ニッケル、コバルト、スズから選ばれる少なくとも１種の金属であることを特徴とする請求項１記載のめっき物。
【請求項３】
前記無電解めっきにより形成された銅薄膜が膜厚１０ｎｍ以下で、抵抗率１０μΩ・ｃｍ以下であることを特徴とする請求項１又は２記載のめっき物。
【請求項４】
前記銅拡散防止用バリア合金薄膜がスパッタリングで形成されたことを特徴とする請求項１〜３のいずれか一つに記載のめっき物。
【手続補正２】
【補正対象書類名】明細書
【補正対象項目名】０００３
【補正方法】変更
【補正の内容】
【０００３】
ステンやモリブデン等の単体の金属上に無電解銅めっきを行った場合と比較して向上し、さらに銅シード層成膜に先立つ前記二つの層形成の煩雑さを解消できることを見出し本発明に至った。
［０００８］
すなわち、本発明は以下のとおりである。
（１）基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなる銅拡散防止用バリア合金薄膜が形成され、該銅拡散防止用バリア合金薄膜が、前記金属Ａを１５原子％以上、３５原子％以下とする組成であり、その上にｐＨ１０以上の無電解銅めっき液を用いた無電解めっきにより銅薄膜が形成されたことを特徴とするめっき物。
（２）前記金属Ｂが、タングステンまたはモリブデンであり、前記金属Ａが、ニッケル、コバルト、スズから選ばれる少なくとも１種の金属であることを特徴とする前記（１）記載のめっき物。
（３）前記無電解めっきにより形成された銅薄膜が膜厚１０ｎｍ以下で、抵抗率１０μΩ・ｃｍ以下であることを特徴とする前記（１）又は（２）記載のめっき物。
（４）前記銅拡散防止用バリア合金薄膜がスパッタリングで形成されたことを特徴とする前記（１）〜（３）のいずれか一つに記載のめっき物。
発明の効果
［０００９］
本発明によれば、基材上に、無電解銅めっき液に含まれる銅イオンと置換めっきが可能でかつ銅に対してバリア性を持つ金属Ｂと、ｐＨ１０以上の無電解銅めっき液中でのイオン化傾向が金属Ｂより小さな金属Ａからなり、特定の組成を有する銅拡散防止用バリア合金薄膜を形成し、その上にｐＨ１０以上の無電解銅めっき液を用いた無電解めっきにより銅薄膜を形成することにより、タングステンやモリブデン等の単体の金属上に無電解銅めっきを行った場合と比較して、銅薄膜の成膜均一性、密着性を向上することができる。また、銅拡散防止用バリア合金薄膜とその上の無電解銅めっき層との界面においては実質的に酸素を含まない状態とすることができ、銅薄膜の抵抗を下げることができる。
【国際調査報告】
2010016358.tif 000003
2010016358.tif 000004